(57)【特許請求の範囲】
【請求項１】
椰子屑（Ｃｏｉｒ  ｐｉｔｈ、椰子殻粉末は含まないもの）及び水溶性高分子を１：１〜１００：１の重量比で含有することを特徴とする掘削泥土の改質剤。
【発明の詳細な説明】
【０００１】
【発明の属する技術分野】
本発明は、掘削泥土の改質剤に関する。さらに詳しくは、本発明は、石油井、ガス井、地熱井、トンネル工事、浚渫工事、建設工事、その他の工事現場で発生する掘削泥土や、ヘドロ、スラッジ類を、再利用または廃棄が容易な形態に改質することができる掘削泥土の改質剤に関する。
【０００２】
【従来の技術】
土木工事、建設工事、浚渫工事等において発生する掘削泥土は、含水量が多く流動性に富むため、通常のダンプカーやトラック等による運搬作業を困難なものとしている。このため、従来はこれら含水泥土に石灰あるいはセメント系の固化剤を混合して処理したり、水溶性高分子化合物または高吸水性樹脂を混合して処理している。
石灰あるいはセメント系固化剤を用いて、含水率の高い掘削泥土を処理する場合、処理後の掘削泥土が流動性を失い、取扱いが容易な強度に達するまでには通常数十時間を要し、また、掘削泥土１ｍ３当たり１００ｋｇ以上の大量の固化剤を添加しなければ、高含水率の掘削泥土を処理できないという問題がある。
一方、水溶性高分子化合物または高吸水性樹脂等のみを用いて、含水率の高い掘削泥土を処理する場合、処理後の掘削泥土が流動性を失うまでの時間は、水溶性高分子化合物または高吸水性樹脂添加後数分以内と短時間であるが、掘削泥土の含水率が非常に高い場合や、掘削泥土が粘性土または有機性土である場合、処理土の強度が十分には高くならないという欠点がある。
【０００３】
【発明が解決しようとする課題】
本発明は、含水量の多い掘削泥土に添加することにより、短時間でその流動性を失わせ、強度が大きく再利用の容易な処理土とすることができる掘削泥土の改質剤を提供することを目的としてなされたものである。
【０００４】
【課題を解決するための手段】
本発明者は、上記の課題を解決すべく鋭意研究を重ねた結果、掘削泥土の改質剤に椰子屑（Ｃｏｉｒ  ｐｉｔｈ）を含有せしめることにより、椰子屑（Ｃｏｉｒ  ｐｉｔｈ）の有する吸水効果、繊維構造による補強効果等により、短時間で取扱いの容易な処理土が得られることを見いだし、この知見に基づいて本発明を完成するに至った。
すなわち、本発明は、
（１）椰子屑（Ｃｏｉｒ  ｐｉｔｈ、椰子殻粉末は含まないもの）及び水溶性高分子を１：１〜１００：１の重量比で含有することを特徴とする掘削泥土の改質剤を提供するものである。
さらに、本発明の好ましい態様として、
（２）水溶性高分子化合物が天然水溶性高分子化合物である第(１)項記載の掘削泥土の改質剤、
（３）無機水硬性物質、無機多孔性物質および膨潤性粘土鉱物から選ばれる１種または２種以上の物質を含有する第(１)〜(２)項記載の掘削泥土の改質剤、および、
（４）椰子屑（Ｃｏｉｒ  ｐｉｔｈ）と無機水硬性物質、無機多孔性物質および膨潤性粘土鉱物の重量比が、１：６０〜２０：１である第(３)項記載の掘削泥土の改質剤、
を挙げることができる。
【０００５】
本発明の改質剤は、石油井、ガス井、地熱井、トンネル工事、浚渫工事、建設工事、その他の工事現場で発生する掘削泥土や、ヘドロ、スラッジ類の改質に使用することができる。本発明の改質剤によって処理することができる掘削泥土の含水率の上限は特に問わず、例えば、含水率が９０重量％に達するような高含水率の掘削泥土も処理することができる。掘削泥土に対する改質剤の添加量は、掘削泥土の性状および所望する処理土の性状により適切に選ぶことができるが、通常は掘削泥土に対し３０重量％以下で十分である。
本発明に用いる椰子屑（Ｃｏｉｒ  ｐｉｔｈ）は、ココヤシの実の中果皮より繊維を採取したあとに残される、通常淡褐色ないし暗褐色の短繊維状ないし粉状物質である。その性状などは、Ａｌａｎ  Ｗ．  Ｍｅｅｒｏｗによって、「ＴｒｏｐｉｃＬｉｎｅ」  第６巻、第２号、第１〜４頁（１９９３年）に紹介されているが、多量のリグニン及びセルロースを含有し、吸水性を有する多孔性の物質である。
椰子屑（Ｃｏｉｒ  ｐｉｔｈ）は、その特性として吸水効果を有し、また繊維構造によって補強効果を発揮する。掘削泥土に椰子屑（Ｃｏｉｒ  ｐｉｔｈ）を添加することにより急速に掘削泥土中の水分が吸収され、処理土は繊維によって補強されるので、強度の大きい、取扱いやすい固化した処理土が得られる。
【０００６】
本発明の掘削泥土の改質剤には、必要に応じて水溶性高分子化合物を含有せしめることができる。使用する水溶性高分子化合物には特に制限はなく、例えば、デンプン、マンナン、アルギン酸ソーダ、ローカストビーンガム、グアーガム、ペクチン、キサンタンガム、デキストラン、ゼラチン、ラムザンガム、ジェランガム等の天然水溶性高分子化合物、ビスコース、メチルセルロース、エチルセルロース、カルボキシメチルセルロース、ヒドロキシプロピルセルロース、カチオン化セルロース、α化デンプン、カルボキシルデンプン、ジアルデヒドデンプン、カチオン化デンプン、デキストリン、ブリティッシュゴム、カチオン化グアーガム、アニオン化グアーガム、メチルグリコールキトサン等の半合成水溶性高分子化合物、ポリビニルアルコール、ポリビニルピロリドン、ポリ（メタ）アクリルアミド、ポリ（メタ）アクリル酸ソーダ、ポリエチレンオキサイド、ポリビニルメチルエーテル等の合成高分子化合物等を挙げることができる。これらの水溶性高分子化合物は、１種を単独で使用することができ、あるいは２種以上を併用することができる。水溶性高分子化合物は、増粘効果、吸水効果、凝集効果等を有し、椰子屑（Ｃｏｉｒ  ｐｉｔｈ）を含有する掘削泥土の改質剤に含有せしめたとき、効果的に掘削泥土を強度の大きい処理土に変換する。本発明においては、椰子屑（Ｃｏｉｒ  ｐｉｔｈ）と水溶性高分子化合物の割合は、重量比で１：１〜１００：１であることが好ましく、３：１〜３０：１であることがさらに好ましい。これらの水溶性高分子化合物以外の物質であっても、親水性であり、かつ増粘性、吸水性、凝集性等を有する物質は、本発明に効果的に用いることができる。
【０００７】
本発明の改質剤においては、必要に応じて、無機水硬性物質、無機多孔性物質および膨潤性粘土鉱物から選ばれる１種または２種以上の物質を含有せしめることができる。本発明において、無機水硬性物質としては水硬性を示す無機物質であれば、その種類を問わず使用することができる。このような物質としては、例えば、半水石膏、無水石膏、普通ポルトランドセメント、速硬性ポルトランドセメント、高炉セメント、その他の改良されたポルトランドセメント、アルミナセメント、カルシウムセメント、フライアッシュやポゾランを含有するセメント類、生石灰、消石灰、石灰系の土壌改質剤等を挙げることができる。無機水硬性物質は、泥粒子や有機物質と反応あるいは物理的な吸着による凝結効果、水和による脱水効果等により掘削泥土の水分を吸収するので、強度の大きい、取扱いやすい固化した処理土が得られる。本発明に用いる無機多孔性物質としては、例えば、ゼオライト、パーライト、バーミキュライト、珪藻土焼成物、粘土鉱物多孔質焼成物、ケイ酸カルシウム焼成物等を挙げることができる。無機多孔性物質は、空孔による吸水効果、粒径による補強効果等により掘削泥土の固化に効果を発揮する。本発明方法に用いる膨潤性粘土鉱物としては、例えば、モンモリロナイト、バイデライト、ノントロナイト、サポナイト、ヘクトライト、ソーコナイト、スチーブンサイト、膨潤性雲母等を挙げることができる。膨潤性粘土鉱物は、膨潤力による吸水効果、粘土質による増粘効果等により掘削泥土を固化し、適度の強度を与える。本発明において、椰子屑（Ｃｏｉｒ  ｐｉｔｈ）と無機水硬性物質、無機多孔性物質または膨潤性粘土鉱物の使用割合は、重量比で１：６０〜２０：１であることが好ましく、１：１０〜１０：１であることがさらに好ましい。
本発明の掘削泥土の改質剤の添加量は、掘削泥土の土質あるいは含水率により異なり特に限定されないが、通常は掘削泥土１ｍ３当たり０．１〜２００ｋｇであり、好ましくは掘削泥土１ｍ３当たり０．５〜１００ｋｇである。本発明の改質剤の添加により、掘削泥土に含まれる水分が吸収され椰子屑（Ｃｏｉｒ  ｐｉｔｈ）中の繊維状物質等により補強されるので、取扱いの容易な強度を有する固化した処理土となり、処理土の再利用および廃棄が容易となる。
【０００８】
本発明の改質剤は、椰子屑（Ｃｏｉｒ  ｐｉｔｈ）、水溶性高分子化合物、無機水硬性物質、無機多孔性物質、膨潤性粘土鉱物の各成分を、あらかじめ混合してワンパック型改質剤として使用し、各成分をそれぞれ別々に掘削泥土に添加して使用し、あるいは、各成分のうち何種かをあらかじめ混合し、残余の成分を別々に添加して使用する等、各成分を任意の順序で添加して使用することができる。これらの添加方法のうち、ワンパック型改質剤として全成分を同時に添加し、あるいは、水溶性高分子化合物を先に添加する方法が効果が良好であるので望ましい。
本発明の改質剤において、椰子屑（Ｃｏｉｒ  ｐｉｔｈ）、水溶性高分子化合物、無機水硬性物質、無機多孔性物質および膨潤性粘土鉱物は、ミル等を用いて粉砕し、粒径を１ｍｍ以下とすれば特に効果的であるが、未粉砕または１ｍｍ以上の粒径の各成分も使用することができる。本発明の改質剤は、各成分が乾燥状態であるとき最も高い効果を示すが、スラリー状、その他の形状でも使用することができる。本発明の改質剤をスラリー状とすれば、高粘性液体用ポンプで輸送することができる。本発明の改質剤は、掘削泥土と無撹拌で接触させるだけでも効果を奏するが、掘削泥土に添加したのち撹拌することにより、より高い効果を得ることができる。
本発明の掘削泥土の改質剤において、椰子屑（Ｃｏｉｒ  ｐｉｔｈ）は、吸水効果および繊維構造による補強効果によって、高含水率の掘削泥土を効果的に固化する。水溶性高分子化合物は、吸水効果、増粘効果、凝集効果等により、繊維状物質の効果を高め、より強度のある改質土とし水の遊離等も防止する。無機水硬性物質は、凝結効果、水和による脱水効果等により繊維状物質の効果を高め、より強度のある改質土とし、雨水による処理土の軟弱化を抑制する。無機多孔性物質は、空孔による吸水効果、粒径による補強効果等により、より低添加量でより効果的に掘削泥土を固化する。膨潤性粘土鉱物は、膨潤力による吸水効果、粘土質による増粘効果等により、より低添加量でより効果的に掘削泥土を固化する。
【０００９】
【実施例】
以下に、実施例を挙げて本発明をさらに詳細に説明するが、本発明はこれらの実施例によりなんら限定されるものではない。
実施例１
地下鉄用トンネル工事現場より採取した掘削泥土（含水率３１.５重量％、砂分［７５μｍ以上の粒子］４４.５重量％）２リットルに、コーヒミルで乾式粉砕したＣｏｉｒ  ｆｉｂｅｒ  ｐｉｔｈ（以下「椰子屑粉砕物」という。）２００ｇを添加し、２分間撹拌した。１０分後に山中式土壌硬度計により処理土の土壌強度を測定したところ、４.５ｋｇ／ｃｍ2であった。
実施例２
実施例１と同じ泥土２リットルに、椰子屑粉砕物１００ｇおよび天然水溶性高分子系改質剤［栗田工業(株)製クリサットＣ−１０１］６ｇを同時に添加し、２分間撹拌した。１０分後に山中式土壌硬度計により処理土の土壌強度を測定したところ、４.５ｋｇ／ｃｍ2であった。
実施例３
実施例１と同じ泥土２リットルに、椰子屑粉砕物１００ｇ、天然高分子系改質剤［栗田工業(株)製クリサットＣ−１０１］６ｇおよび半水石膏６０ｇを同時に添加し、２分間撹拌した。１０分後に山中式土壌硬度計により処理土の土壌強度を測定したところ、５.０ｋｇ／ｃｍ2であった。
比較例１
実施例１と同じ泥土２リットルに、天然水溶性高分子系改質剤［栗田工業(株)製クリサットＣ−１０１］１０ｇを添加し、２分間撹拌した。１０分後に山中式土壌硬度計により処理土の土壌強度を測定したところ、０.４０ｋｇ／ｃｍ2であった。
椰子屑粉砕物を添加した実施例１、椰子屑粉砕物および天然高分子系改質剤を添加した実施例２、椰子屑粉砕物、天然高分子系改質剤および半水石膏を添加した実施例３では、処理土の土壌強度が十分に向上しているが、天然高分子系改質剤のみを添加し、椰子屑粉砕物を添加していない比較例１では、処理土の土壌強度の向上は少ない。
実施例４
実施例１と同じ泥土２リットルに、椰子屑粉砕物１００ｇおよびポリメタクリル酸エステル系の合成水溶性高分子改質剤［栗田工業(株)製クリフィックスＣＰ−６０４］６ｇを同時に添加し、２分間撹拌した。１０分後に山中式土壌硬度計により処理土の土壌強度を測定したところ、５.５ｋｇ／ｃｍ2であった。
実施例５
実施例１と同じ泥土２リットルに、椰子屑粉砕物１００ｇ、ポリメタクリル酸エステル系の合成水溶性高分子改質剤［栗田工業(株)製クリフィックスＣＰ−６０４］６ｇおよび半水石膏６０ｇを同時に添加し、２分間撹拌した。１０分後に山中式土壌硬度計により処理土の土壌強度を測定したところ、６.１ｋｇ／ｃｍ2であった。
比較例２
実施例１と同じ泥土２リットルに、ポリメタクリル酸エステル系の合成水溶性高分子改質剤［栗田工業(株)製クリフィックスＣＰ−６０４］１０ｇを添加し、２分間撹拌した。１０分後に山中式土壌硬度計により処理土の土壌強度を測定したところ、０.８０ｋｇ／ｃｍ2であった。
椰子屑粉砕物および合成高分子系改質剤を添加した実施例４、椰子屑粉砕物、合成高分子系改質剤および半水石膏を添加した実施例５では、処理土の土壌強度が十分に向上しているが、合成高分子系改質剤のみを添加し、椰子屑粉砕物を添加していない比較例２では、処理土の土壌強度の向上は少ない。
実施例６
容積５リットルのモルタルミキサーに、粉末粘土１,１１１ｇと水道水８８９ｍｌを取り、１分間撹拌し、含水率４４.５重量％の泥土を調製した。この泥土に、椰子屑粉砕物５０ｇ、ポルトランドセメント５０ｇを同時に添加し、２分間撹拌した。４時間後および７２時間後に山中式土壌硬度計により処理土の土壌強度を測定したところ、４時間後には１.９ｋｇ／ｃｍ2、７２時間後には１５ｋｇ／ｃｍ2であった。
実施例７
ポルトランドセメント５０ｇの代わりに石灰系土壌改質剤［(株)カルシード製グリーンライムＬＣ］５０ｇを使用した以外は、実施例６と全く同じ操作を繰り返した。処理土の土壌強度は、４時間後には１.１ｋｇ／ｃｍ2、７２時間後には６.６ｋｇ／ｃｍ2であった。
比較例３
容積５リットルのモルタルミキサーに、粉末粘土１,１１１ｇと水道水８８９ｍｌを取り、１分間撹拌し、含水率４４.５重量％の泥土を調製した。この泥土に、ポルトランドセメント１００ｇを添加し、２分間撹拌した。４時間後および７２時間後に山中式土壌硬度計により処理土の土壌強度を測定したところ、４時間後には０.６ｋｇ／ｃｍ2、７２時間後には４.０ｋｇ／ｃｍ2であった。
比較例４
ポルトランドセメント１００ｇの代わりに石灰系土壌改質剤［(株)カルシード製グリーンライムＬＣ］１００ｇを使用した以外は、比較例３と全く同じ操作を繰り返した。処理土の土壌強度は、４時間後は０.７ｋｇ／ｃｍ2、７２時間後は４.０ｋｇ／ｃｍ2であった。
椰子屑粉砕物、ポルトランドセメントまたは石灰系土壌改質剤を添加した実施例６〜７の処理土は、椰子屑粉砕物を添加していない比較例３〜４の処理土よりも、いずれも高い土壌強度を示した。
【００１０】
【発明の効果】
本発明の掘削泥土の改質剤によれば、石油井、ガス井、地熱井、トンネル工事、浚渫工事、建設工事、その他の工事現場で発生する掘削泥土や、ヘドロ、スラッジ類を、短時間で移送可能な形態とし、再利用または廃棄が容易な形態の処理土とすることができる。